(57)【特許請求の範囲】
【請求項１】
被滅菌物が挿入される滅菌バッグの内壁の少なくとも一部を形成し、前記滅菌バッグ内に進入して前記被滅菌物を滅菌する高圧蒸気及びエチレンオキサイドガスを透過する被覆フィルムと、前記滅菌バッグの外壁の少なくとも一部を形成する基材フィルムとの間に積層され、前記基材フィルムの一面側に色調変化で検知可能な水蒸気滅菌検知インジケータインキ層とエチレンオキサイドガス滅菌検知インジケータインキ層とが併設され、前記滅菌検知インジケータインキ層の各々を覆って前記被覆フィルムに接着するラミネート層とから構成される抑制材であって、
前記水蒸気滅菌検知インジケータインキ層に、前記高圧水蒸気によって変色する遷移金属化合物が組成物総量の２〜１０重量部、及び前記高圧水蒸気によって変色する硫黄又は硫黄化合物が組成物総量の５〜３０重量部含有され、
前記滅菌バッグごと被滅菌物を前記エチレンオキサイドガスで滅菌処理したとき、前記エチレンオキサイドガス滅菌検知インジケータインキ層の前記色調変化の退色を抑制する下記化学式
【化１】
0005364128.tif 000023
で示されるいずれかのエチレンオキサイドガス変色性のモノアゾ染料が前記エチレンオキサイドガス滅菌検知インジケータインキ層に含有されており、
且つ前記滅菌バッグごと被滅菌物を前記高圧蒸気で滅菌処理したとき、前記モノアゾ染料が前記ラミネート層から滲出して前記被滅菌物に転写されることを抑制するポリウレタンが前記ラミネート層に含まれていることを特徴とする滅菌インジケータの退色及び転写の抑制材。
【請求項２】
前記モノアゾ染料の含有量が、前記エチレンオキサイドガス滅菌検知インジケータインキ層の組成物総量の０．０１〜３．５重量部であり、且つ前記エチレンオキサイドガス滅菌検知インジケータインキ層に、その組成物総量の４〜２０重量部の有機酸又は有機酸の金属塩が含有されていることを特徴とする請求項１に記載の滅菌インジケータの退色及び転写の抑制材。
【請求項３】
挿入された被滅菌物を滅菌する滅菌バッグであって、前記滅菌バッグの内壁の少なくとも一部を形成し、前記滅菌バッグ内に進入して前記被滅菌物を滅菌する高圧蒸気及びエチレンオキサイドガスを透過する被膜フィルムと、前記滅菌バッグの外壁の少なくとも一部を形成する基材フィルムとの間に、請求項１又は請求項２に記載の滅菌インジケータの退色及び転写の抑制材が挟まれていることを特徴とする滅菌バッグ。
【発明の詳細な説明】
【技術分野】
【０００１】
本発明は、例えば医療用機器等を高圧蒸気又はエチレンオキサイドガスで、滅菌処理したことを示す滅菌インジケータの退色及び転写の抑制材及び前記抑制材が配設された滅菌バッグに関するものである。
【背景技術】
【０００２】
診療等に用いられる医療用機器等は、予め高圧蒸気又はエチレンオキサイドガスで滅菌処理を施して無菌状態で使用されるものが多い。かかる滅菌処理の際に、被滅菌物は、その取り扱いの便宜等を図るため、例えば下記特許文献１に記載されているように、袋状の滅菌バッグ内に収納される。また、この滅菌バッグに、高圧蒸気によって変色する水蒸気滅菌検知成分とエチレンオキサイドガスによって変色するエチレンオキサイドガス滅菌検知成分とが混在する滅菌インジケータが設けられている。このため、被滅菌物が高圧蒸気と接触して滅菌されたとき、滅菌インジケータの水蒸気滅菌検知成分が変色して滅菌処理されたことを示す。また、被滅菌物がエチレンオキサイドガスと接触して滅菌されたとき、滅菌インジケータのエチレンオキサイドガス滅菌検知成分が変色して滅菌処理されたことを示す。
【先行技術文献】
【特許文献】
【０００３】
【特許文献１】特許第３１６１７５１号公報
【発明の概要】
【発明が解決しようとする課題】
【０００４】
かかる滅菌インジケータが取り付けられた滅菌バッグは、高圧蒸気とエチレンオキサイドガスとのいずれでも使用できる。しかし、この滅菌バッグを使用する際に、使用者は、予め水蒸気滅菌検知成分とエチレンオキサイドガス滅菌検知成分とによる変色の違いを熟知しておくことが必要である。本発明者は、使用者が水蒸気滅菌検知成分とエチレンオキサイドガス滅菌検知成分とによる変色の違いを熟知しなくても滅菌が施されたことを明確に判別できるように、高圧蒸気で変色する水蒸気滅菌検知インジケータとエチレンオキサイドガスで変色するエチレンオキサイドガス滅菌検知インジケータとを併設した滅菌バッグを検討した。しかし、本発明者の検討によれば、かかる滅菌バッグを用いて、高圧蒸気で滅菌処理した際に、被滅菌物へのエチレンオキサイドガス滅菌検知インジケータの色相の転写が認められることがあった。更に、エチレンオキサイドガスで滅菌処理して変色したエチレンオキサイドガス滅菌検知インジケータが蛍光灯の光によって短期間で退色することもあった。
【０００５】
本発明は前記の課題を解決するためになされたもので、水蒸気滅菌検知インジケータとエチレンオキサイドガス滅菌検知インジケータとを併設した滅菌バッグの色相の被滅菌物への転写を防止でき、且つエチレンオキサイドガスで変色したエチレンオキサイドガス滅菌検知インジケータの色調が蛍光灯の光で退色し難くできるように、滅菌インジケータの退色及び転写の抑制材及びそれを用いた滅菌バッグを提供することを目的とする。
【課題を解決するための手段】
【０００６】
前記の目的のうち、エチレンオキサイドガス滅菌検知インジケータインキ層の色調変化の退色を抑制するには、下記化学式
【化１】
0005364128.tif 000002
〔但し、Ｘ：原子団が付加されていない窒素原子を含むピリジン環、キノリン環、イソキノリン環、トリアゾール環、テトラゾール環、インダゾール環、チアゾール環、ベンゾチアゾール環及びチアジアゾール環からなる群から選ばれた複素環式化合物残基であって、電子供与性の置換基を有する。
Ｙ：カップリング成分であって、水酸基、スルホ基、アミノ基及びフッ素原子含有基からなる群から選ばれた少なくとも一種の置換基を有する。〕
で示されるエチレンオキサイドガス変色性のモノアゾ染料を前記エチレンオキサイドガス滅菌検知インジケータインキ層に含有するものを挙げることができる。
【０００７】
前記の目的を達成するためになされた、特許請求の範囲の請求項１に記載された滅菌インジケータの退色及び転写の抑制材は、被滅菌物が挿入される滅菌バッグの内壁の少なくとも一部を形成し、前記滅菌バッグ内に進入して前記被滅菌物を滅菌する高圧蒸気及びエチレンオキサイドガスを透過する被覆フィルムと、前記滅菌バッグの外壁の少なくとも一部を形成する基材フィルムとの間に積層され、前記基材フィルムの一面側に色調変化で検知可能な水蒸気滅菌検知インジケータインキ層とエチレンオキサイドガス滅菌検知インジケータインキ層とが併設され、前記滅菌検知インジケータインキ層の各々を覆って前記被覆フィルムに接着するラミネート層とから構成される抑制材であって、前記水蒸気滅菌検知インジケータインキ層に、前記高圧水蒸気によって変色する遷移金属化合物が組成物総量の２〜１０重量部、及び前記高圧水蒸気によって変色する硫黄又は硫黄化合物が組成物総量の５〜３０重量部含有され、前記滅菌バッグごと被滅菌物を前記エチレンオキサイドガスで滅菌処理したとき、前記エチレンオキサイドガス滅菌検知インジケータインキ層の前記色調変化の退色を抑制する下記化学式
【化２】
0005364128.tif 000003
で示されるいずれかのエチレンオキサイドガス変色性のモノアゾ染料が前記エチレンオキサイドガス滅菌検知インジケータインキ層に含有されており、且つ前記滅菌バッグごと被滅菌物を前記高圧蒸気で滅菌処理したとき、前記モノアゾ染料が前記ラミネート層から滲出して前記被滅菌物に転写されることを抑制するポリウレタンが前記ラミネート層に含まれていることを特徴とするものである。
【０００８】
請求項２に記載された滅菌インジケータの退色及び転写の抑制材は、請求項１に記載されたものであって、前記モノアゾ染料の含有量が、前記エチレンオキサイドガス滅菌検知インジケータインキ層の組成物総量の０．０１〜３．５重量部であり、且つ前記エチレンオキサイドガス滅菌検知インジケータインキ層に、その組成物総量の４〜２０重量部の有機酸又は有機酸の金属塩が含有されていることを特徴とする。
【００１１】
請求項３に記載された滅菌バッグは、挿入された被滅菌物を滅菌する滅菌バッグであって、前記滅菌バッグの内壁の少なくとも一部を形成し、前記滅菌バッグ内に進入して前記被滅菌物を滅菌する高圧蒸気及びエチレンオキサイドガスを透過する被膜フィルムと、前記滅菌バッグの外壁の少なくとも一部を形成する基材フィルムとの間に、請求項１又は請求項２に記載の滅菌インジケータの退色及び転写の抑制材が挟まれていることを特徴とするものである。
【発明の効果】
【００１２】
本発明に係る滅菌インジケータの退色及び転写の抑制材が用いられた滅菌バッグによれば、滅菌バッグ内に収容した被滅菌物を高圧蒸気で滅菌処理したとき、エチレンオキサイドガス滅菌検知インジケータインキ層内のモノアゾ染料の色相が被滅菌物に転写されることを抑制できる。このため、高圧蒸気で滅菌処理を施した被滅菌物の外観を良好に保持できる。また、エチレンオキサイドガスで被滅菌物を滅菌処理したとき、エチレンオキサイドガス滅菌検知インジケータインキ層内で変色したアゾ染料の色調変化の退色を抑制でき、滅菌処理を施した滅菌バッグを長期間保存しても、被滅菌物の滅菌処理済みであることの確実な表示を図ることができる。
【図面の簡単な説明】
【００１３】
【図１】本発明に係る滅菌インジケータの退色及び転写の抑制材を用いた滅菌バッグの一例を示す斜視図である。
【図２】図１に示す滅菌バッグに用いた滅菌インジケータの退色及び転写の抑制材の部分拡大断面図である。
【発明を実施するための形態】
【００１４】
以下、本発明を実施するための形態を詳細に説明するが、本発明の範囲はこれらの形態に限定されるものではない。
【００１５】
本発明に係る滅菌インジケータの退色及び転写の抑制材を用いた滅菌バッグの一例を図１に示す。図１に示す滅菌バッグ１０は、シート状の滅菌インジケータ１２と滅菌紙１４とが周縁部で熱融着された袋状体である。滅菌インジケータ１２には、その略中央部の開口部側にリング状に形成されたエチレンオキサイドガス滅菌検知インジケータインキ層１６（以下、ＥＯＧ滅菌検知インジケータインキ層１６と称することがある）が形成され、ＥＯＧ滅菌検知インジケータインキ層１６の下方側に水蒸気滅菌検知インジケータインキ層２０（以下、ＡＣ滅菌検知インジケータインキ層２０と称することがある）が形成されている。図１に示す滅菌バッグ１０に用いた滅菌インジケータの退色及び転写の抑制材を、図２に抑制材１５として示す。抑制材１５は、図２に示すように、滅菌バッグ１０の外壁面を形成する基材フィルム１２ａと滅菌バッグ１０の内壁面を形成する被覆フィルム１２ｃとの間にＡＣ滅菌検知インジケータインキ層２０と併設されているＥＯＧ滅菌検知インジケータインキ層１６と、基材フィルム１２ａと被覆フィルム１２ｃとを接着すると共に、ＥＯＧ滅菌検知インジケータインキ層１６とＡＣ滅菌検知インジケータインキ層２０とを覆って被覆フィルム１２ｃに密着して両者を接着するラミネート層１２ｂとから構成されている。
【００１６】
抑制材１５を構成するラミネート層１２ｂに、ポリウレタンが含まれている。ポリウレタンは、ウレタン化ポリエーテル、ウレタン化ポリエステル及びウレタン化ポリエステルポリエーテルから選ばれる少なくとも一種であることが好ましい。これらのポリウレタンは、耐熱性を有し、エチレンオキサイドガスを透過するドライラミネート材である。ポリウレタンは、ウレタン化ポリエステルが特に好ましい。かかるラミネート層１２ｂは、ポリウレタンを主剤として、他の樹脂、例えばエポキシ樹脂、フェノール樹脂、尿素樹脂、メラミン樹脂、シリコン樹脂を加えてもよい。
【００１７】
かかるラミネート層１２ｂで接着される基材フィルム１２ａは、厚さ５〜２０μｍ、更に好ましくは８〜１５μｍのポリエチレンテレフタレートフィルムを好適に用いることができる。
【００１８】
また、被覆フィルム１２ｃは、滅菌バッグ１０内に進入した高圧蒸気及びエチレンオキサイドガスを透過するフィルムであればよく、例えば厚さ１５〜１００μｍ、更に好ましくは２０〜４０μｍの透明な無延伸ポリプロピレンフィルムを用いることが好ましい。かかる厚さに調整することによって、エチレンオキサイドガスを透過させることができる。尚、被覆フィルム１２ｃは、複数枚のフィルムを積層したものであってもよい。
【００１９】
ラミネート層１２ｂと密着して、抑制材１５を構成するＥＯＧ滅菌検知インジケータインキ層１６には、エチレンオキサイドガス変色性であって、エチレンオキサイドガスで変色した色調変化の退色を抑制する下記化学式
【化３】
0005364128.tif 000004
で示されるエチレンオキサイドガス変色性のモノアゾ染料が含有されている。
【００２０】
ここで、式中、Ｘは、原子団が付加されていない窒素原子を含むピリジン環、キノリン環、イソキノリン環、トリアゾール環、テトラゾール環、インダゾール環、チアゾール環、ベンゾチアゾール環及びチアジアゾール環からなる群から選ばれた複素環式化合物残基であって、電子供与性の置換基を有するものである。かかる複素環式化合物残基は、ピリジン環、キノリン環、イソキノリン環、インダゾール環、チアゾール環、ベンゾチアゾール環及びチアジアゾール環からなる群から選ばれた複素環式化合物残基が好ましい。また、Ｙは、カップリング成分であって、水酸基、スルホ基、アミノ基及びフッ素原子含有基からなる群から選ばれた少なくとも一種の置換基を有するものである。
【００２１】
かかるカップリング成分は、例えば、水酸基、スルホ基、アミノ基、フッ素原子含有基を含有するもので、芳香族アミン類、フェノール類、ナフトール類、アミノフェノール類、又はアミノナフトール類から誘導されて脱水素残基となった１価基である。このカップリング成分として好ましいものは、芳香族アミン類では、アミノベンゼン、ジメチルアミノベンゼン、ジエタノールアミノベンゼン、１−アミノ−２−メチルベンゼン、１−アミノ−３−メチルベンゼン、１−アミノ−２，５−ジメチルベンゼン、１−アミノ−２−メトキシ−５−メチルベンゼン、１，３−ジアミノベンゼン、１，３−ジアミノ−４−クロロベンゼン、１，３−ジアミノ−４−ニトロベンゼン、２，４−ジアミノベンゼンスルホン酸、４，６−ジアミノ−１，３−ベンゼンジスルホン酸等を挙げることができる。フェノール類では、フェノール、ｐ−クレゾール、レゾルシン、１，３，５−ベンゼントリオール、サリチル酸、３−メチルサリチル酸等を挙げることができる。ナフトール類では、α−ナフトール、β−ナフトール、１，５−ナフタレンジオール、１−ヒドロキシ−３−ナフタレンスルホン酸、１−ヒドロキシ−４−ナフタレンスルホン酸、１−ヒドロキシ−５−ナフタレンスルホン酸、１−ヒドロキシ−３，６−ナフタレンジスルホン酸、２−ヒドロキシ−６，８−ナフタレンジスルホン酸、１，８−ジヒドロキシ−４−ナフタレンスルホン酸、１，８−ジヒドロキシ−３，６−ナフタレンジスルホン酸等を挙げることができる。アミノフェノール類では、１−アミノ−２−ヒドロキシベンゼン、１−アミノ−２−ヒドロキシ−５−メチルベンゼン、１−アミノ−２，５−ジヒドロキシベンゼンなどを挙げることができる。アミノナフトール類では、１−アミノ−３−ナフタレンスルホン酸、１−アミノ−２−ナフタレンスルホン酸、１−アニリド−７−ナフタレンスルホン酸、２−アミノ−３，６−ナフタレンジスルホン酸、２−アミノ−３−ナフタレンカルボン酸、１−ヒドロキシ−６−アミノ−３−ナフタレンスルホン酸、１−アミノ−８−ヒドロキシ−４−ナフタレンスルホン酸、１−アミノ−８−ヒドロキシ−２，４−ナフタレンジスルホン酸、１−アミノ−５−ヒドロキシ−７−ナフタレンスルホン酸、１−アミノ−２−エトキシ−６−ナフタレンスルホン酸、３−ヒドロキシ−２−ナフトアニリド等を挙げることができる。フッ素原子含有基を有するものは、前掲の化合物の側鎖にフッ素原子含有基、例えばパーフルオロアルキル基、パーシャルフルオロアルキル基、パーフルオロアルコキシ基、パーシャルフルオロアルコキシ基、パーフルオロアラルキル基、パーシャルフルオロアラルキル基を有するものを挙げることができる。また、前掲の化合物の芳香環の一部がフッ素原子で置換されているものであってもよい。尚、かかるカップリング成分の置換基は、水酸基が好ましい。
【００２２】
本発明で用いるモノアゾ染料は、下記化学式
【化４】
0005364128.tif 000005
で示されるものが好ましい。
【００２３】
ここで、式中、Ｘは、原子団が付加されていない窒素原子を含むピリジン環、キノリン環、イソキノリン環、トリアゾール環、テトラゾール環、インダゾール環、チアゾール環、ベンゾチアゾール環及びチアジアゾール環からなる群から選ばれた複素環式化合物残基であって、電子供与性の置換基を有する。Ｒ１、Ｒ２は同一又は異なり主鎖炭素数が１〜４のアルキル基であって、且つ前記アルキル基の少なくとも一方が水酸基で置換されたものであり、Ｒ３は水素原子、水酸基、アルキル基、アルコキシ基、ハロゲン原子又はアシルアミノ基である。Ｒ３は、水素原子、メチル基又はエチル基であることが好ましい。このモノアゾ染料は、ＥＯＧ滅菌検知インジケータインキ層１６に０．０１〜３重量部含有されていることが好ましい。かかるモノアゾ染料中の電子供与性の置換基は、ハメット則に基づく電子供与性の置換基、中でも特にメチル基、エチル基、メトキシ基、エトキシ基又はジメチルアミノ基であるものが好ましい。特に、電子供与性の置換基が、メチル基、エチル基、メトキシ基又はエトキシ基であるものが好ましい。
【００２４】
本発明で用いるモノアゾ染料は、下記化学式で示されるものが特に好ましい。
【化５】
0005364128.tif 000006
【化６】
0005364128.tif 000007
【化７】
0005364128.tif 000008
【化８】
0005364128.tif 000009
【化９】
0005364128.tif 000010
【化１０】
0005364128.tif 000011
【化１１】
0005364128.tif 000012
【化１２】
0005364128.tif 000013
【００２５】
かかるモノアゾ染料とエチレンオキサイドガスとが接触すると、エチレンオキサイドガスがモノアゾ染料のチアゾール基へアルキル化反応して共鳴構造が変化し、ＥＯＧ滅菌検知インジケータインキ層１６が例えば赤色から青色へ変色する。このモノアゾ染料の適切な含有量は、組成物総量の０．０１〜３．５重量部、好ましくは０．１〜１重量部である。モノアゾ染料の含有量が０．０１重量部未満の場合には、印刷時の着色力が低下してインジケータそのものの色が薄くなる。３．５重量部を超える場合には変色性が低下し、滅菌処理による色調変化が小さくなる。
【００２６】
かかるＥＯＧ滅菌検知インジケータインキ層１６に、有機酸、有機酸の金属塩が含有されていることが好ましい。有機酸は、例えば、アクリル酸、アジピン酸、Ｌ-アスパラギン酸、アゼライン酸、安息香酸、アントラニル酸、イソフタル酸、イタコン酸、ウンデシレン酸、クエン酸、グルタコン酸、クレソチン酸、サリチル酸、シアヌル酸、ジグリコール酸、ＤＬ−酒石酸、スルファニル酸、セバシン酸、ソルビン酸、テレフタル酸、ナフテン酸、ニコチン酸、馬尿酸、バルビツール酸、ピバリン酸、ピルビン酸、フタル酸、フマル酸、ベンジル酸、マレイン酸、マロン酸、メタクリル酸、メタニル酸、及びトリメリット酸等の遊離の有機酸やそれらの酸無水物が挙げられる。有機酸の金属塩は、例えば、上記の有機酸のカルシウム塩、亜鉛塩、マグネシウム塩、ナトリウム塩、カリウム塩が挙げられる。中でもクエン酸、マロン酸、フタル酸、アジピン酸、マレイン酸、サリチル酸カルシウム、サリチル酸亜鉛、安息香酸亜鉛及びo-クレソチン酸が好適である。これら有機酸及び有機酸の金属塩の適切な含有量は組成物総量の４〜２０重量部、好ましくは４〜１２重量部である。有機酸及び有機酸の金属塩の含有量がこの範囲未満の場合は、エチレンオキサイドガスによる変色が悪くなり、検知能力が低下する傾向にある。一方、１５重量部を越える場合は、インキ状態での保存安定性が低下する傾向にある。
【００２７】
ＥＯＧ滅菌検知インジケータインキ層１６内に、エチレンオキサイド変色性のモノアゾ染料とは別な有色色素や発色増強剤、防錆剤、界面活性剤等の従来の滅菌インジケータに使用されている各種添加剤を加えてもよい。例えば、シリカ、硫酸バリウム、クレイ、炭酸マグネシウム、炭酸カルシウム等を添加すれば、印刷された組成物皮膜へのエチレンオキサイドガスの透過性を向上することができる。また、耐熱性、耐ガス性に優れた色素の添加により、変色前の色調と変色後の色調を調整することもできる。
【００２８】
かかるＥＯＧ滅菌検知インジケータインキ層１６が形成された基材フィルム１２ａの一面側に、ＡＣ滅菌検知インジケータインキ層２０が併設されている。このＡＣ滅菌検知インジケータインキ層２０中に、高圧蒸気によって変色する成分が配合されている。かかる成分は、例えば、遷移金属化合物、硫黄、硫黄化合物を挙げることができる。遷移金属化合物は、ニッケル、コバルト、銅、鉛、ビスマスの塩基性炭酸塩、水酸化物、酸化物及びステアリン酸化合物が挙げられる。遷移金属化合物の適切な含有量は、組成物総量の２〜１５重量部、好ましくは５〜１０重量部である。遷移金属化合物の含有量が２重量部未満の場合は、変色前後の色差が小さく、色変化が判り難い。１５重量部を越える場合は、インキ化したときの被印刷物への接着性が低下し、滅菌時に被滅菌物を汚染することがある。硫黄化合物は、無機又は有機の硫黄化合物が使用可能である。無機硫黄化合物は、硫化亜鉛が挙げられる。有機硫黄化合物は、チオ尿素、メチルチオ尿素、１−フェニル−２−チオ尿素、１，３−ジフェニル−２−チオ尿素、２，２’−ジトリルチオ尿素及びｏ−トリルチオ尿素が挙げられる。硫黄や硫黄化合物の適切な含有量は、組成物総量の５〜３０重量部、好ましくは８〜１５重量部である。硫黄や硫黄化合物の含有量が５重量部未満の場合は、変色前後の色の差が小さく、色変化が判り難い。３０重量部を越える場合は、インキ化したときの被印刷物への接着性が低下し、滅菌時に被滅菌物を汚染することがある。
【００２９】
ＥＯＧ滅菌検知インジケータインキ層１６とＡＣ滅菌検知インジケータインキ層２０とをラミネート層１２ｂに密着した抑制材１５を形成する際に、基材フィルム１２ａの一面側にＥＯＧ滅菌検知インジケータインキ層１６とＡＣ滅菌検知インジケータインキ層２０とを別々に形成する。ＥＯＧ滅菌検知インジケータインキ層１６を形成するには、上述したＥＯＧ滅菌検知インジケータインキ層１６の形成材料とインキ用ビヒクルとをボールミル、ロールミル、サンドミル等の分散機を用いて混合してインキ化し、基材フィルム１２ａの一面側に印刷することによってＥＯＧ滅菌検知インジケータインキ層１６を形成できる。更に、ＡＣ滅菌検知インジケータインキ層２０を形成する際には、上述したＡＣ滅菌検知インジケータインキ層２０の形成材料とインキ用ビヒクルとをボールミル、ロールミル、サンドミル等の分散機を用いて混合してインキ化し、基材フィルム１２ａの一面側で且つＥＯＧ滅菌検知インジケータインキ層１６と異なる部分に印刷することによってＡＣ滅菌検知インジケータインキ層２０を形成できる。次いで、基材フィルム１２ａのＥＯＧ滅菌検知インジケータインキ層１６とＡＣ滅菌検知インジケータインキ層２０との形成面にポリウレタンをコーター印刷で塗布してラミネート層１２ｂを形成する。このようにして形成した抑制材１５を用いた滅菌インジケータ１２は、ＥＯＧ滅菌検知インジケータインキ層１６とＡＣ滅菌検知インジケータインキ層２０と密着したラミネート層１２ｂを、被覆フィルム１２ｃで覆った後、ゴムローラで圧着し、所定時間熟成することによって形成できる。
【００３０】
更に、ＥＯＧ滅菌検知インジケータインキ層１６とＡＣ滅菌検知インジケータインキ層２０とを形成した滅菌インジケータ１２とクラフト紙等の滅菌紙１４とを重ね合わせ、三方をヒートシーラで熱融着させることによって開口部が一方に形成された滅菌バッグ１０を得ることができる。この滅菌バッグ１０の開口部から被滅菌物１８を挿入し、開口部を熱融着して被滅菌物１８を封入する。
【００３１】
このように被滅菌物１８が封入された滅菌バッグ１０をオートクレーブに挿入し、高圧蒸気をオートクレーブ内に導入して滅菌処理を施す。オートクレーブ内に導入した高圧蒸気は、滅菌紙１４を通過して滅菌バッグ１０内に進入し、被滅菌物１８に滅菌を施すと共に、ＡＣ滅菌検知インジケータインキ層２０の成分が変色され、被滅菌物１８に滅菌処理が施されたことを示す（この変色が、被滅菌物１８の滅菌完了を示すものであってもよい）。かかる高圧蒸気による滅菌の際に、抑制材１５を構成するラミネート層１２ｂと密着されているＥＯＧ滅菌検知インジケータインキ層１６内のモノアゾ染料に、Ｙが水酸基、スルホ基、アミノ基及びフッ素原子含有基からなる群から選ばれた少なくとも一種の置換基を有するカップリング成分のものを用いたとき、モノアゾ染料の色相がラミネート層１２ｂから滲出して被滅菌物１８に転写されることを防止できる。これに対し、モノアゾ染料に、Ｙが上述の置換基を有しないカップリング成分のものを用いたとき、高圧蒸気による滅菌処理後に、滅菌バッグ１０内の被滅菌物１８にＥＯＧ滅菌検知インジケータインキ層１６内のモノアゾ染料の色の転写が認められる。このことから、Ｙが上述の置換基を有するカップリング成分であるモノアゾ染料は、カップリング成分の置換基がＥＯＧ滅菌検知インジケータインキ層１６と密着しているラミネート層１２ｂのポリウレタンの窒素原子や酸素原子と水素結合してラミネート層１２ｂから滲出することを防止しているものと推察される。
【００３２】
また、被滅菌物１８が封入された滅菌バッグ１０をオートクレーブに挿入し、エチレンオキサイドガスをオートクレーブ内に導入し滅菌処理を施すと、ＥＯＧ滅菌検知インジケータインキ層１６内のモノアゾ染料がエチレンオキサイドガスと接触して変色され、被滅菌物１８に滅菌処理が施されたことを示す（この変色が、被滅菌物１８の滅菌完了を示すものであってもよい）。このようにエチレンオキサイドガスで滅菌処理を施した滅菌バッグ１０のＥＯＧ滅菌検知インジケータインキ層１６を蛍光灯の光に連続して曝露し、ＥＯＧ滅菌検知インジケータインキ層１６の色調変化の退色を促進させると、抑制材１５を構成するＥＯＧ滅菌検知インジケータインキ層１６内のモノアゾ染料に、上述したようにＸが電子供与性の置換基を有する複素環式化合物残基であるものを用いた場合、変色したモノアゾ染料の色調が少なくとも２４月間も保持される。これに対し、モノアゾ染料に、Ｘが電子供与性の置換基を有しない複素環式化合物残基であるものを用いた場合、エチレンオキサイドガスで滅菌処理を施した滅菌バッグ１０のＥＯＧ滅菌検知インジケータインキ層１６を蛍光灯の光に連続して曝露したとき、変色したモノアゾ染料の色調は１〜３月間で退色が認められる。このことからＸが電子供与性の置換基を有する複素環式化合物残基であるモノアゾ染料は、蛍光灯の光に曝されているとき、電子供与性の置換基からアゾ基（−Ｎ＝Ｎ−）に電子が供給されて、変色したモノアゾ染料のアゾ基が切断されることによる退色を防止しているものと推察される。
【００３３】
前掲したようにＸが電子供与性の置換基を有する複素環式化合物残基で且つＹが水酸基、スルホ基、アミノ基及びフッ素原子含有基からなる群から選ばれた少なくとも一種の置換基を有するカップリング成分であるモノアゾ染料が配合されたＥＯＧ滅菌検知インジケータインキ層１６とＡＣ滅菌検知インジケータインキ層２０とが、ポリウレタンを含有するラミネート層１２ｂに密着された抑制材１５で形成された滅菌インジケータ１２を具備する滅菌バッグ１０によれば、高圧蒸気で滅菌処理の際に、滅菌バッグ１０内に封入した被滅菌物１８にモノアゾ染料の色相の転写を防止でき、高圧蒸気で滅菌処理を施した被滅菌物１８の外観を良好に保持できる。また、エチレンオキサイドガスによる滅菌処理の際に、ＥＯＧ滅菌検知インジケータインキ層１６内で変色したモノアゾ染料の色調の退色を抑制できる。このため、エチレンオキサイドガスで滅菌処理を施して変色したＥＯＧ滅菌検知インジケータインキ層１６を有する滅菌バッグ１０の長期保存を可能とし、被滅菌物の滅菌処理済みであることの確実な表示を図ることができる。
【００３４】
以下、本発明の実施例を詳細に説明するが、本発明の範囲はこれらの実施例に限定されるものではない。
【００３５】
（実施例１）
先ず、ポリエチレンテレフタレート（ＰＥＴ）製で厚さ１２μｍの透明な基材フィルム１２ａの一面側に、ＥＯＧ滅菌検知インジケータインキ層１６とＡＣ滅菌検知インジケータインキ層２０とを形成する。ＥＯＧ滅菌検知インジケータインキ層１６は、モノアゾ染料に、下記化学式
【化１３】
0005364128.tif 000014
で示されるＣ．Ｉ．ディスパースレッド５８（０．８重量部）、マロン酸（６重量部）、タルク（４重量）、東洋インキ株式会社製のメジウム（７０重量部）及びメチルエチルケトン（ＭＥＫ）（１９．２重量部）をボールミルで混合して赤色のインキを、基材フィルム１２ａの一面側に自走式プルーファーを用いてリング状に印刷して形成した。また、ＡＣ滅菌検知インジケータインキ層２０は、酸化ビスマス（１３重量部）、チオ尿素（２０重量部）、タルク（７重量部）、アクリル酸エステル（６５重量部）及びメチルエチルケトン（ＭＥＫ）（１７重量部）をボールミルで混合して得たインキを、基材フィルム１２ａのＥＯＧ滅菌検知インジケータインキ層１６に隣接した箇所に、自走式プルーファーでリング状に印刷して形成した。
【００３６】
次いで、基材フィルム１２ａのＥＯＧ滅菌検知インジケータインキ層１６とＡＣ滅菌検知インジケータインキ層２０との形成面にポリウレタンをコーター印刷で塗布してラミネート層１２ｂを形成し、ＥＯＧ滅菌検知インジケータインキ層１６及びＡＣ滅菌検知インジケータインキ層２０とラミネート層１２ｂとを密着して抑制材１５を形成した。形成したラミネート層１２ｂをポリプロピレン（ＰＰ）製で厚さ３０μｍの被覆フィルム１２ｃで覆った後、ゴムローラで圧着し、７２時間熟成して滅菌インジケータ１２を形成した。
【００３７】
更に、滅菌インジケータ１２とクラフト紙製の滅菌紙１４とを重ね合わせ、三方をヒートシーラで熱融着させることによって開口部が一方に形成された滅菌バッグ１０を得た。この滅菌バッグ１０の開口部から被滅菌物１８である複数枚のガーゼを挿入し、開口部を熱融着した。その後、滅菌バッグ１０を挿入したオートクレーブに高圧蒸気を導入して滅菌処理を施した。滅菌処理終了後に、オートクレーブから取り出した滅菌バッグ１０では、ＡＣ滅菌検知インジケータインキ層２０が変色されており、滅菌バッグ１０内の被滅菌物１８に高圧蒸気で滅菌処理が施されたことを示していた（ＥＯＧ滅菌検知インジケータインキ層１６は何等の変色も見られなかった）。滅菌バッグ１０の一端を開封して取り出した複数枚のガーゼは、ＥＯＧ滅菌検知インジケータインキ層１６の色相が転写されておらず、封入前と同一外観であった。
【００３８】
また、被滅菌物１８である複数枚のガーゼを挿入し、開口部を熱融着した滅菌バッグ１０を挿入したオートクレーブに、エチレンオキサイドガスを導入して滅菌処理を施した。滅菌処理終了後に、オートクレーブから取り出した滅菌バッグ１０では、ＥＯＧ滅菌検知インジケータインキ層１６が赤から青に変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の変色した滅菌インジケータインキ層１６に対して退色試験を施した保存安定性を測定した。この退色試験は、青に変色したＥＯＧ滅菌検知インジケータインキ層１６を、蛍光灯の光に連続して曝露して行った。その際に、ＥＯＧ滅菌検知インジケータインキ層１６のｂ＊値を色差計で測定し、ｂ＊＝０となった日をＥＯＧ滅菌検知インジケータインキ層１６の退色日とした。変色したＥＯＧ滅菌検知インジケータインキ層１６の退色日までの蛍光灯曝露日数が長いほど、変色したＥＯＧ滅菌検知インジケータインキ層１６の保存安定性が良好であることを示す。本実施例の滅菌バッグ１０のＥＯＧ滅菌検知インジケータインキ層１６での蛍光灯曝露日数は、３０月間であった。
【００３９】
（比較例１）
実施例１において、モノアゾ染料に、下記化学式
【化１４】
0005364128.tif 000015
で示されるＣ．Ｉ．ディスパースレッド１３７を使用した他は、実施例１と同様にして滅菌バッグ１０を形成し、被滅菌物１８である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた（ＥＯＧ滅菌検知インジケータインキ層１６は何等の変色も見られなかった）。滅菌バッグ１０の一端を開封して取り出した複数枚のガーゼは、ＥＯＧ滅菌検知インジケータインキ層１６の色が転写されておらず、封入前と同一外観であった。
【００４０】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が赤から青に変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に退色試験を行った。この比較例１のＥＯＧ滅菌検知インジケータインキ層１６の蛍光灯曝露日数は１月間であり、実施例１のＥＯＧ滅菌検知インジケータインキ層１６に比較して、その保存安定性は劣るものであった。
【００４１】
（比較例２）
実施例１において、モノアゾ染料に、下記化学式
【化１５】
0005364128.tif 000016
で示されるＣ．Ｉ．ディスパースレッド１５２を使用した他は、実施例１と同様にして滅菌バッグ１０を形成し、被滅菌物１８である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６の変色はなかったが、滅菌バッグ１０の一端を開封して取り出した複数枚のガーゼには、ＥＯＧ滅菌検知インジケータインキ層１６の色相が転写されていた。
【００４２】
また、滅菌バッグ１０に挿入した複数枚のガーゼに対し、実施例１と同様にしてエチレンオキサイドガスを用いて滅菌処理を施した。滅菌処理終了後に、滅菌バッグ１０では、ＥＯＧ滅菌検知インジケータインキ層１６が赤から青に変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。この比較例２のＥＯＧ滅菌検知インジケータインキ層１６の蛍光灯曝露日数は１．５月間であり、比較例１のＥＯＧ滅菌検知インジケータインキ層１６の保存安定性よりは改善されているものの、実施例１のＥＯＧ滅菌検知インジケータインキ層１６に比較して、保存安定性は劣るものであった。
【００４３】
（比較例３）
実施例１において、モノアゾ染料に、下記化学式
【化１６】
0005364128.tif 000017
で示されるＣ．Ｉ．ディスパースレッド１５３を使用した他は、実施例１と同様にして滅菌バッグ１０を形成し、被滅菌物１６である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６の変色はなかったが、滅菌バッグ１０の一端を開封して取り出した複数枚のガーゼは、ＥＯＧ滅菌検知インジケータインキ層１６の色相が転写されていた。
【００４４】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が赤から青に変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。比較例３のＥＯＧ滅菌検知インジケータインキ層１６の蛍光灯曝露日数は１．２５月間であり、比較例１のＥＯＧ滅菌検知インジケータインキ層１６と比較例２のＥＯＧ滅菌検知インジケータインキ層１６との間にある。この比較例３のＥＯＧ滅菌検知インジケータインキ層１６も、実施例１のＥＯＧ滅菌検知インジケータインキ層１６に比較して、その保存安定性は劣るものであった。
【００４５】
（実施例２）
実施例１において、モノアゾ染料に、下記化学式
【化１７】
0005364128.tif 000018
で示されるモノアゾ染料を使用した他は、実施例１と同様にして滅菌バッグ１０を形成し、被滅菌物１６である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６は変色してなかった。更に、滅菌バッグ１０の一端を開封して取り出した複数枚のガーゼは、ＥＯＧ滅菌検知インジケータインキ層１６の色が転写されておらず、封入前と同一外観であった。
【００４６】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。この実施例２のＥＯＧ滅菌検知インジケータインキ層１６の蛍光灯曝露日数は２４月間であり、実施例１のＥＯＧ滅菌検知インジケータインキ層１６の保存安定性よりも若干劣るものの、比較例１〜３のＥＯＧ滅菌検知インジケータインキ層１６よりも保存安定性に優れている。
【００４７】
（比較例４）
実施例１において、モノアゾ染料に、下記化学式
【化１８】
0005364128.tif 000019
で示されるモノアゾ染料を使用した他は、実施例１と同様にして滅菌バッグ１０を形成し、被滅菌物１６である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６は変色してなかったが、滅菌バッグ１０の一端を開封して取り出した複数枚のガーゼは、ＥＯＧ滅菌検知インジケータインキ層１６の色相が転写されていた。
【００４８】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。この比較例４のＥＯＧ滅菌検知インジケータインキ層１６の蛍光灯曝露日数は３０月間であり、実施例１のＥＯＧ滅菌検知インジケータインキ層１６の保存安定性と等しい。しかしながら、比較例４の滅菌バッグ１０は、高圧蒸気での滅菌処理の際に、ＥＯＧ滅菌検知インジケータインキ層１６の色相が被滅菌物１８に転写されており、実用に供することはできない。
【００４９】
（比較例５）
実施例１において、モノアゾ染料に、下記化学式
【化１９】
0005364128.tif 000020
で示されるモノアゾ染料を使用した他は、実施例１と同様にして滅菌バッグ１０を形成し、被滅菌物１６である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６は変色してなかった。更に、滅菌バッグ１０の一端を開封して取り出した複数枚のガーゼは、ＥＯＧ滅菌検知インジケータインキ層１６の色が転写されておらず、封入前と同一外観であった。
【００５０】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が赤から青に変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。この比較例５のＥＯＧ滅菌検知インジケータインキ層１６の蛍光灯曝露日数は３月間であり、実施例１及び実施例２のＥＯＧ滅菌検知インジケータインキ層１６に比較して、その保存安定性は劣る。
【００５１】
（比較例５）
実施例１において、モノアゾ染料に、下記化学式
【化２０】
0005364128.tif 000021
で示されるモノアゾ染料を使用した他は、実施例１と同様にして滅菌バッグ１０を形成し、被滅菌物１６である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６は変色してなかった。更に、滅菌バッグ１０の一端を開封して取り出した複数枚のガーゼは、ＥＯＧ滅菌検知インジケータインキ層１６の色が転写されておらず、封入前と同一外観であった。
【００５２】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が赤から青に変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。この比較例６のＥＯＧ滅菌検知インジケータインキ層１６の蛍光灯曝露日数は２月間であり、実施例１及び実施例２のＥＯＧ滅菌検知インジケータインキ層１６に比較して、その保存安定性は劣る。
【００５３】
（実施例３）
実施例１において、モノアゾ染料に、下記表１の化学式で示す種々のモノアゾ染料を使用した他は、実施例１と同様にして滅菌バッグ１０を形成し、被滅菌物１６である複数枚のガーゼに高圧蒸気で滅菌処理を施した。滅菌処理終了後に、オートクレーブから取り出した滅菌バッグ１０は、滅菌インジケータ１２のＡＣ滅菌検知インジケータインキ層２０が変色されており、滅菌バッグ１０内の被滅菌物１８に高圧蒸気で滅菌処理が施されたことを示していた。ＥＯＧ滅菌検知インジケータインキ層１６は変色してなかった。更に、滅菌バッグ１０の一端を開封して取り出した複数枚のガーゼについて、ＥＯＧ滅菌検知インジケータインキ層１６の色の転写の有無を調査し、その結果を下記表１に併せて示した。
【００５４】
また、滅菌バッグ１０に挿入した複数枚のガーゼに対し、実施例１と同様にしてエチレンオキサイドガスを用いて滅菌処理を施した。滅菌処理終了後に、滅菌バッグ１０は、ＥＯＧ滅菌検知インジケータインキ層１６が変色されており、滅菌バッグ１０内の被滅菌物１８にエチレンオキサイドガスで滅菌処理が施されたことを示していた（ＡＣ滅菌検知インジケータインキ層２０は何等の変色も見られなかった）。次いで、複数枚の滅菌済のガーゼを取り出した滅菌バッグ１０の滅菌インジケータ１２を、実施例１と同様に蛍光灯の光に連続して曝露する退色試験を行った。その結果を表１に蛍光灯曝露日数として示した。
【００５５】
【表１】
0005364128.tif 000022
【００５６】
表１から明らかなように、本実施例は、いずれの水準でも、高圧蒸気での滅菌処理の際に、ＥＯＧ滅菌検知インジケータインキ層１６の色のガーゼへの転写が発生しなかった。また、ＥＯＧ滅菌検知インジケータインキ層１６の蛍光灯曝露日数も、いずれの水準でも、３０月間であり、実施例１のＥＯＧ滅菌検知インジケータインキ層１６と同等であって、その保存安定性は良好であった。
【産業上の利用可能性】
【００５７】
本発明に係る退色及び転写の保護材を有する滅菌バッグは、エチレンオキサイドガスと高圧蒸気とのいずれでも用いることができ、高圧蒸気を用いたとき、エチレンオキサイドガス滅菌検知インジケータインキ層の色の被滅菌物への転写を防止できる。更に、エチレンオキサイドガスで変色したエチレンオキサイドガス滅菌検知インジケータインキ層の色の退色をし難くでき、滅菌処理に用いた滅菌バッグを保管して、被滅菌物の滅菌処理済みであることの確実な表示を図ることができる。
【符号の説明】
【００５８】
１０は滅菌バッグ、１２は滅菌インジケータ、１２ａは基材フィルム、１２ｂはラミネート層、１２ｃは被覆フィルム、１４は滅菌紙、１５は抑制材、１６はエチレンオキサイドガス滅菌検知インジケータインキ層、１８は被滅菌物、２０は水蒸気滅菌検知インジケータインキ層である。
【図１】
0005364128.tif 000024
【図２】
0005364128.tif 000025